(57)【要約】  本発明は、少なくとも１つのカチオン性高分子電解質と、少なくとも１つのアニオン性化合物と、少なくとも１つの非イオン性界面活性剤とを含む組成物、ならびに繊維およびテキスタイルを仕上げるためのその使用に関する。【特許請求の範囲】
【請求項１】
以下：
（Ａ）少なくとも１つのカチオン性高分子電解質と、
（Ｂ）少なくとも１つのアニオン性化合物と、
（Ｃ）少なくとも１つの非イオン性界面活性剤と、
（Ｄ）任意に、少なくとも１つの液状媒体と
を含む、組成物。
【請求項２】
コロイド粒子が、好ましくは５ｎｍ〜３μｍの平均直径を有する、コロイドの形態である請求項１記載の組成物。
【請求項３】
前記高分子電解質（Ａ）が、（ｉ）それぞれ永続的にカチオン性である電荷を有する少なくとも３つのモノマー単位の重合によって、および／または（ｉｉ）少なくとも３つのカチオン基を生じる縮合反応によって、および／または（ｉｉｉ）ポリマー中の少なくとも３つのアミノ官能基から永続的にカチオン性である基へのアルキル化によって、得ることができる、請求項１または２記載の組成物。
【請求項４】
前記アニオン性化合物（Ｂ）が、少なくとも１個、好ましくは１〜３個のアニオン基を有するか、またはアニオン性高分子電解質である、請求項１から３までのいずれか１項記載の組成物。
【請求項５】
前記アニオン性化合物（Ｂ）が、少なくとも１つのホスフェート基、ホスホネート基、スルフェート基、スルホネート基、カルボキシレート基、スルホアセテート基、スルホスクシネート基および／またはタウレート基を含む、請求項１から４までのいずれか１項記載の組成物。
【請求項６】
成分（Ａ）の正味電荷と成分（Ｂ）の正味電荷との比が、１：１０〜１０：１、好ましくは１：７〜７：１である、請求項１から５までのいずれか１項記載の組成物。
【請求項７】
以下：
（Ａ）少なくとも１つのカチオン性高分子電解質と、
（Ｂ）少なくとも１つのアニオン性化合物と、
（Ｃ）少なくとも１つの非イオン性界面活性剤と、
（Ｄ）任意に、少なくとも１つの液状媒体と
を含む、請求項１から６までのいずれか１項記載の組成物であって、前記組成物は、コロイドの形態で存在し、成分（Ａ）の正味電荷と成分（Ｂ）の正味電荷との比が、１：１０〜１０：１である、組成物。
【請求項８】
前記成分（Ｃ）が、脂肪酸、脂肪酸エステル、脂肪酸アミン、脂肪酸アミド、脂肪アルコール、脂肪族モノ−、ジ−もしくはトリ−アルコール、モノ−、ジ−もしくはトリ−グリセリド、アルキルフェノール、ソルビタン脂肪酸および糖誘導体のアルコキシル化生成物であるか、またはトリアルキルフェノールポリアルコキシレンであるか、またはブロックコポリマー、例えばポリ（エチレンオキシド−ｃｏ−プロピレンオキシド）である、請求項１から７までのいずれか１項記載の組成物。
【請求項９】
前記液状媒体（Ｄ）が、水、有機溶媒、好ましくはアルコール、グリコール（エーテル）、エーテル、ケトンまたはそれらの混合物から選択される、請求項１から８までのいずれか１項記載の組成物。
【請求項１０】
以下：
（ａ）前記成分（Ａ）を、任意に液状媒体中で準備するステップと、
（ｂ）前記成分（Ｂ）を、任意に液状媒体中で準備するステップと、
（ｃ）前記成分（Ｃ）を、任意に液状媒体中で準備するステップと、
（ｄ）任意に、前記成分（Ｄ）を準備するステップと、
（ｅ）ステップａ）〜ｄ）で得られた生成物を混合するステップと
を含む、請求項１から９までのいずれか１項記載の組成物の製造方法。
【請求項１１】
繊維、テキスタイルまたは（合成）皮革、特に線状または平面状のテキスタイルの帯電防止および／または親水化仕上げへの、請求項１から９までのいずれか１項記載の組成物の使用。
【請求項１２】
テキスタイル助剤配合物、例えば洗剤配合物における添加剤としての、請求項１から９までのいずれか１項記載の組成物の使用。
【請求項１３】
以下：
ｉ）繊維、テキスタイルまたは（合成）皮革を準備するステップと、
ｉｉ）前記繊維、テキスタイルまたは（合成）皮革に、請求項１から９までのいずれか１項記載の組成物を施与するステップと、
ｉｉｉ）任意に、室温を超える温度で、かつ任意に減圧で、液状媒体（Ｄ）を少なくとも部分的に除去するステップと
を含む、繊維、テキスタイルまたは（合成）皮革の仕上げ方法。
【請求項１４】
請求項１３記載の方法により得ることができる、繊維、テキスタイルまたは（合成）皮革。
【請求項１５】
請求項１から９までのいずれか１項記載の組成物を含む、繊維、テキスタイルまたは（合成）皮革。
【請求項１６】
前記組成物の前記成分（Ａ）、（Ｂ）および（Ｃ）が、前記仕上げ済みの繊維、テキスタイルまたは（合成）皮革の総重量に対して０．１〜７重量％を占める、請求項１４または１５記載の繊維、テキスタイルまたは（合成）皮革。
【発明の詳細な説明】
【技術分野】
【０００１】
本発明は、少なくとも１つのカチオン性高分子電解質と、少なくとも１つのアニオン性化合物と、少なくとも１つの非イオン性界面活性剤とを含む組成物、ならびに繊維およびテキスタイルの仕上げへのその使用に関する。
【０００２】
現在、テキスタイルにはますます高い要件が課されている。使用分野に応じて、テキスタイルは、例えば疎水性、親水性、難燃性、帯電防止性、しわ防止性、撥油性、耐候性等であることが望ましい。長きにわたって、もはや単に適切な繊維材料を選択するだけでは、こうした要求を満たすことは不可能となっている。したがって専門分野では、使用分野に応じてテキスタイルの特性プロファイルを調整すべく、繊維および／またはテキスタイルの表面に、化学修飾、つまり仕上げを施すことが増えている。
【０００３】
テキスタイルは通常、繊維から製造され、天然繊維、つまり例えば綿などの植物繊維または例えば羊毛や絹などの動物繊維から化学的な改変なしで得られる繊維と、化学繊維とに区別される。天然繊維とは対照的に、大半の化学繊維には大きな利点がある。
【０００４】
−  しわになる傾向が比較的低い
−  引裂強さおよび摩耗強さが高い
−  モノマーの選択により特性の多様性が高い
−  軽量である
−  製造コストが低い。
【０００５】
そのため、世界的には現在、天然繊維よりも化学繊維の方がより多くテキスタイルに加工されている。しかし化学繊維には、利点はあるが欠点もある。例えば化学繊維は、天然繊維よりも高度に静電的に帯電する。さらに、化学繊維は水分をほとんど吸収せず、このことが、装着感に悪影響を及ぼしている。したがって、特定の分野では、化学繊維製のテキスタイルをまったく使用することができないか、または例えば天然繊維との組合せによってなど、限られた範囲でしか使用することができない。
【０００６】
化学繊維に帯電防止および／または親水特性を付与するためにいわゆる仕上げ剤を使用することができ、これは、繊維またはテキスタイルの表面に施与される。しかし化学繊維は、仕上げ剤を例えば共有結合、イオンまたはファンデルワールス相互作用により繊維またはテキスタイルに永続的に結合させ得る官能基をほとんどまたはまったく有しないため、仕上げ剤を洗濯に耐え得るように化学繊維に固定することは一般に困難である。この課題を解決するためには、ほとんどの場合、自己架橋性であるかまたは他の成分により架橋可能な仕上げ剤が使用される。こうした仕上げ剤は通常、比較的高い耐洗濯性を有するが、このようにして仕上げられたテキスタイルの感触は満足のいくものではない。また架橋反応は通常、例えば１５０℃という比較的高温で行われる。こうした反応条件はすべての繊維に適しているわけではなく、また、繊維および／またはテキスタイルの望ましくない黄変、化学分解反応および形状変化を招きかねない。健康上の理由からも、架橋性の仕上げ剤は、例えばエポキシ基、クロロヒドロキシル基または（ブロックト）イソシアネート基といった架橋剤の官能基が健康に有害であるかまたはさらには有毒性が懸念されることから、批判されている。最後に、仕上げのための高いエネルギー消費は、環境保護の面での懸念事項である。
【０００７】
また、繊維またはテキスタイルに対して相応する耐洗濯性を達成すべく、カチオン性調製物とアニオン性調製物との複合体を用いた仕上げが提案されている。この目的のために、通常は、カチオン成分およびアニオン成分を連続して施与する二段法が実行される。
【０００８】
欧州特許出願公開第０６０３９８７号明細書には、カチオンとアニオンとから構成される層を基材に連続して施与する２段階の方法が記載されている。アニオンとカチオンとが化学量論比で存在する場合に最良の耐洗濯性が達成されるが、こうした状況では親水性が不十分である。確かにアニオンとカチオンとの電荷比を変更することで親水性を改善することが可能ではあるが、同様にこれは耐洗濯性に悪影響を及ぼす。記載されている系では、許容可能な親水性と許容可能な耐洗濯性とが同時には達成されない。
【０００９】
国際公開第２００６／０１５０８０号では、基材が、カチオンとアニオンとによって交互に仕上げられる。個々の浴内での堆積物を避けるため、各ステップの間にそれぞれ１つの洗濯ステップが行われる。この方法の欠点は、ポリマーが定量的に蓄積しないため、浴液中に沈殿物が形成され、この沈殿物が繊維またはテキスタイル上に堆積し、それによって斑点が生じることである。この洗濯ステップはさらに、大きな追加支出および生成物損失を伴う。
【００１０】
米国特許第６，０６０，４１０号明細書では、カチオン分子とアニオン分子との強度に準化学量論的な比率から構成される溶液が基材に施与される。まだ遊離しているイオン基が、第２の浴内で反対のイオン性の疎水化成分と混合される。
【００１１】
米国特許第５，２０８，１１１号明細書および米国特許出願公開第２００４／０１８５２８４号明細書にも、複合体を形成するための二段法が提案されている。
【００１２】
記載された二段法は、高い製造費を伴い、またそれと同時に、浴液中に不溶性の複合体が形成されるために繊維またはテキスタイルに望ましくない堆積物が生じるリスクがあることから、プロセスの安定性を確保することが困難である。
【００１３】
非水溶性のカチオン／アニオン複合体を固体として使用することも可能である。この目的のために、こうした複合体を一般には水性系にイオン対として沈殿させ、次いで、分離、乾燥および／または造粒する。生成物を、プラスチック成形体または他の非水性配合物において使用することができる。こうした乾燥した非水溶性の複合体は、堆積物および斑点を防ぐのに十分な細度で分配されてはいないため、水性媒体中での仕上げには適さない。
【００１４】
米国特許第６，５９６，６７８号明細書には、カチオン性ポリマーとアニオン性ポリマーとから構成される高分子電解質複合体を含む粉末状洗剤組成物が記載されている。該高分子電解質複合体は、洗濯浴液中に粒子として存在しており、洗濯対象のテキスタイル上に堆積して洗濯プロセス中に該テキスタイルを保護する。その後のすすぎの際に、該複合体は再び洗い流される。
【００１５】
国際公開第２０１１／１３１７２８号では、水中に沈殿したアニオン／カチオン複合体が濾過後に乾燥され、プラスチック成形体における添加剤として使用されている。
【００１６】
上記のアニオン／カチオン複合体はいずれも、繊維またはテキスタイルへの均一な施与が不可能であるかまたはその上テキスタイルに斑点を引き起こす可能性すらあることから、テキスタイルの仕上げには適さない。
【００１７】
米国特許第３，６２２，３７８号明細書には、アニオン性界面活性剤とカチオン性界面活性剤と両性界面活性剤との混合物が記載されている。この混合物を希釈するとすぐに複合体が沈殿する。さらに、処理された繊維およびテキスタイルは、所望の耐洗濯性を示さない。
【００１８】
独国特許出願公開第１９８５２５８４号明細書および米国特許第６，０６０，４１０号明細書には、カチオン／アニオン複合体の水性分散液が記載されている。該分散液は、例えば超音波により機械的に均質化される。しかし、この浴液は準安定性であり、凝集傾向が強い。また、仕上げ対象のテキスタイルに堆積物および斑点の形成が起こるリスクがあるという理由からも、この浴液は、仕上げ剤としての使用には限られた範囲でしか適さない。
【００１９】
欧州特許第０６０３９８７号明細書は、永続的な親水性／カチオン性表面コーティングに関する。コーティング対象の表面は、カチオン性界面活性剤および／またはポリマーの水溶液に浸漬される。イオン複合体を形成するには、アニオン界面活性剤および／またはポリマーを表面に施与する。あるいは、フィルターのコーティングのためのアニオン／カチオン複合体の分散液が提案されている。記載されているイオン複合体は、十分に安定した浴液を生成できないため、繊維またはテキスタイルのコーティングには適さない。
【００２０】
結論として、従来技術の仕上げ剤には次の欠点がある：
−  施与時に手間のかかる多段法を用いること
−  硬直感があること
−  熱黄変が生じること
−  生理学的に懸念のある出発生成物が使用されること
−  耐洗濯性が欠如していること
−  制御されない堆積物による斑点形成のリスクがあること。
【００２１】
また、テキスタイルまたは繊維に帯電防止性および親水性を永久的に付与できる水性生成物を提供することにもこれまで成功していなかった。したがって本発明の基礎となる課題は、従来技術の欠点を克服することである。
【００２２】
驚くべきことに、以下：
（Ａ）少なくとも１つのカチオン性高分子電解質と、
（Ｂ）少なくとも１つのアニオン性化合物と、
（Ｃ）少なくとも１つの非イオン性界面活性剤と、
（Ｄ）任意に、少なくとも１つの液状媒体と
を含む組成物を提供することにより前記課題を解決することが可能であった。
【００２３】
該組成物は、液体状態で存在していても固体状態で存在していてもよく、好ましくは該組成物は、コロイド、造粒体または粉末として存在する。好ましい実施形態において、該組成物は、コロイドの形態で存在する。この場合、該コロイド粒子は、好ましくは５ｎｍ〜３μｍ、より好ましくは１０ｎｍ〜２μｍ、さらにより好ましくは４０ｎｍ〜１．５μｍ、さらにより好ましくは４０ｎｍ〜５００ｎｍの平均直径を有する。好ましくは、該組成物は、光学的に透明または不透明である。
【００２４】
高分子電解質とは、側鎖または主鎖のイオン基を有するポリマーである。したがって、カチオン性高分子電解質（Ａ）とは、側鎖および／または主鎖のカチオン基、特に側鎖のカチオン基を有するポリマーである。好ましくは、高分子電解質におけるカチオン基は、永続的にカチオン性であり、言い換えれば、反応条件に関係なく、例えばｐＨに関係なくカチオン性である。
【００２５】
高分子電解質（Ａ）におけるカチオン基は、好ましくはアンモニウム基、ピリジニウム基、イミダゾリウム基、ピロリドニウム基またはＮ置換複素芳香族基であり、特に好ましくは第四級アンモニウム基である。
【００２６】
高分子電解質（Ａ）は好ましくは、（ｉ）それぞれ永続的にカチオン性である電荷を有する少なくとも３つのモノマー単位の重合によって、および／または（ｉｉ）少なくとも３つのカチオン基を生じる縮合反応によって、および／または（ｉｉｉ）ポリマー中の少なくとも３つのアミノ官能基から永続的にカチオン性である基へのアルキル化によって、得ることができる。
【００２７】
高分子電解質（Ａ）は、ホモポリマーであってもコポリマーであってもよい。高分子電解質がコポリマーである場合、該コポリマーは、スチレン、アクリロニトリル、（メタ）アクリル酸エステル、（メタ）アクリルアミド、（メタ）アクリル酸、酢酸ビニルおよびアリルアルコール誘導体からなる群から選択されるコモノマーをベースとする繰返し単位を少なくとも１つ含むことができる。コモノマーが化学的にイオン化可能な基を含む場合、該基を、重合後に永続的にカチオン性である基に転化させることができる。好ましくは、化学的にイオン化可能な基は、例えばアミノ基であり、これを例えばアルキル化により第四級アンモニウムイオンに転化させることができる。
【００２８】
モノマー単位（ｉ）の永続的にカチオン性である電荷は好ましくは、アンモニウム基、ピリジニウム基、イミダゾリウム基、ピロリドニウム基またはＮ置換複素芳香族基、特に好ましくは第四級アンモニウム基である。
【００２９】
好ましいモノマー単位（ｉ）は、永続的にカチオン性である電荷を有するα，β−不飽和炭化水素化合物である。特に好ましいモノマー単位（ｉ）は、ジアリルジアルキルアンモニウム塩、特にジアリルジメチルアンモニウムクロリド（ＤＡＤＭＡＣ）、トリアルキルアンモニウムアルキル（メタ）アクリル酸塩およびトリアルキルアンモニウムアルキル（メタ）アクリルアミド塩からなる群から選択される。
【００３０】
特に好ましいモノマー単位（ｉ）の構造を、以下に示す：
【化１】
2020523426.tif 000002
［ここで、
Ｒ１は、−Ｃ１〜４−アルキル、好ましくは−ＣＨ３である］
または
【化２】
2020523426.tif 000003
［ここで、
Ｒ２は、−Ｈまたは−Ｃ１〜４−アルキル、好ましくは−ＣＨ３であり、かつ
Ｒ３は、
【化３】
2020523426.tif 000004
である］。
【００３１】
また、カチオン性高分子電解質（Ａ）を、少なくとも３つのカチオン基を生じる縮合反応によって製造することも可能である。この種の縮合反応（ｉｉ）は好ましくは、少なくとも１つのジアルキルアミン、第三級アルキルおよび／または（ヘテロ）アリールジアミンと少なくとも１つのエピハロヒドリンおよび／またはビスハライドとの反応を含む。この場合、エピハロヒドリンは好ましくは、エピクロロヒドリンまたはエピブロモヒドリンであり、より好ましくはエピクロロヒドリンである。ビスハライドは好ましくは、α，ω−ビスハライド、好ましくはα，ω−ビスアルキルハライドまたはα，ω−ビスハライドアルキルエーテルである。エピハロヒドリンおよび／またはビスハライドとの縮合反応（ｉｉ）に好ましいアミノ官能性化合物には、以下のものが含まれる：
【化４】
2020523426.tif 000005
［ここで、
Ｒ１は、上記で定義されたとおりであり、
Ｒ４は、−ＣＨ３、−Ｃ２Ｈ５、−Ｃ３Ｈ７、−Ｃ４Ｈ９であり、
ｐは、２〜６である］。
【００３２】
もう１つの選択肢では、それぞれ少なくとも１つの化学的および／または物理的にイオン化可能な基を有する少なくとも３つのモノマー単位の重合によって高分子電解質（Ａ）を得ることも可能である。好ましくは、化学的にイオン化可能な基は、アミノ基であり、これをアルキル化により第四級アンモニウムイオンに転化させることができる。したがって、好ましくは選択肢（ｉｉｉ）では、高分子電解質（Ａ）は、ポリマー中の少なくとも３つのアミノ官能基から永続的にカチオン性である基へのアルキル化によって得られる。
【００３３】
直鎖または分岐ポリアルキレンイミン、特にポリエチレンイミンからなる群から選択される少なくとも３つのアミノ官能基を有するポリマーが好ましい。また、少なくとも３つのアミノ官能基を有するポリマーを、それぞれ少なくとも１つのアミノ官能基を有する少なくとも３つのモノマー単位、特にジアリルジアルキルアミン、ビニルアミン、ビニルピラゾール、ビニルイミダゾールおよび／またはアジリジンの重合によって得ることも可能である。少なくとも３つのアミノ官能基を有する好ましいポリマーは、以下のものである：
【化５】
2020523426.tif 000006
［ここで、
Ｒ２は、互いに独立して上記で定義されたとおりであり、かつ
ｎは、３〜１００，０００である］。
【００３４】
ポリマー中のアミノ官能基のアルキル化のための条件およびアルキル化試薬は、当業者に十分に周知である。好ましいアルキル化試薬は、例えばジメチルスルフェート、ジエチルスルフェート、メチルハロゲン、ベンジルハロゲン、メチルトシレートまたは３−クロロ−２−ヒドロキシプロピル−Ｎ，Ｎ，Ｎ−トリメチルアンモニウムクロリド（ＣＨＰＴＡＣ）である。
【００３５】
高分子電解質（Ａ）は、好ましくは１，０００〜５，０００，０００ｇ／モル、より好ましくは１，０００〜１，０００，０００ｇ／モル、さらにより好ましくは１，５００〜１，０００，０００ｇ／モル、さらにより好ましくは２，０００〜５００，０００ｇ／モルの数平均分子量を有する。
【００３６】
高分子電解質（Ａ）は、繰返し単位の３０〜１００モル％、好ましくは５０〜１００モル％がカチオン基を有するように構成されることが好ましい。
【００３７】
好ましい実施形態において、カチオン性高分子電解質（Ａ）のカチオン電荷密度は、２．０〜１４．０ｍｅｑ／ｇ、より好ましくは２．３〜１３ｍｅｑ／ｇ、最も好ましくは２．５〜１２ｍｅｑ／ｇである。
【００３８】
該組成物は、成分Ａ、ＢおよびＣの総重量に対して、好ましくは４〜６２重量％、より好ましくは５〜５５重量％の高分子電解質（Ａ）を含む。
【００３９】
アニオン性化合物（Ｂ）は、好ましくは少なくとも１個、より好ましくは１〜３個、すなわち１、２または３個のアニオン基を有する。別の好ましい実施形態において、アニオン性化合物（Ｂ）は、アニオン性高分子電解質である。
【００４０】
好ましくは、アニオン性化合物（Ｂ）は、少なくとも１つのホスフェート基、ホスホネート基、スルフェート基、スルホネート基、カルボキシレート基、スルホアセテート基、スルホスクシネート基および／またはタウレート基を含む。
【００４１】
さらに好ましい実施形態において、アニオン性化合物（Ｂ）は、モノ−、ジ−（Ｃ４〜２２−アルキル（アルコキシ））ホスフェート、モノ−、ジ−（Ｃ４〜２２−アルキル）ホスホネート、Ｃ４〜２２−アルキルアミノホスホネート、Ｃ４〜２２−アルキル（アルコキシ）スルフェート、第二級アルキルスルホネート、石油スルホネート、Ｃ４〜２２−アルキルスルホネート、Ｃ４〜２２−アルキルアリールスルホネート、脂肪アルコールエーテルカルボキシレート、脂肪酸塩、脂肪アルキルスルホアセテート、脂肪酸アミドエーテルスルフェート、脂肪アルコールエーテルカルボキシレート、ノニルフェノールエーテルスルフェート、脂肪アルキルエーテルスルフェート、Ｃ４〜２２−アルキルポリアルコキシレンホスフェートおよびＣ４〜２２−アルキルポリアルコキシレンスルフェートから選択される。
【００４２】
好ましいモノ−もしくはジアルキル（アルコキシ）ホスフェートまたは−ハイドロゲンホスフェートは、以下の酸から誘導される：
【化６】
2020523426.tif 000007
［ここで、
Ｒ２は、互いに独立して上記で定義されたとおりであり、
ＲＡは、互いに独立して、４〜１８個の炭素原子を有する飽和または不飽和炭化水素基であり、
ｎＡは、互いに独立して０〜２０である］。
【００４３】
好ましいアルキルアルコキシスルフェートは、以下の酸から誘導される：
【化７】
2020523426.tif 000008
［ここで、
ＲＡ２は、８〜１８個の炭素原子を有する飽和または不飽和炭化水素基であり、かつ
ｎＡ２は、互いに独立して０〜１０である］。
【００４４】
好ましいアルキルアリールスルホネートは、以下の酸から誘導される：
【化８】
2020523426.tif 000009
［ここで、
ＲＡ３は、８〜２０個の炭素原子を有する飽和または不飽和炭化水素基である］。
【００４５】
また、化合物（Ｂ）は、アニオン性高分子電解質であってもよい。高分子電解質（Ｂ）は、側鎖のアニオン基を有するポリマーであることが好ましい。この種の高分子電解質は好ましくは、それぞれ化学的にイオン化可能な基を少なくとも１つ有する少なくとも３つのモノマー単位（ｉｖ）の重合によって得ることができる。
【００４６】
モノマー単位（ｉｖ）中のイオン化可能な基は好ましくは、酸性プロトンを有する基であり、例えばイオノゲン結合した水素を有する酸基である。こうした酸基は、塩基の添加により、酸／塩基反応で脱プロトン化させることが可能である。モノマー単位（ｉｖ）の好ましい例は、（メタ）アクリル酸、マレイン酸、２−アクリルアミド−２−メチルプロパンスルホン酸（ＡＭＰＳ）、アリルスルホン酸およびスチレンスルホン酸である。
【００４７】
好ましい実施形態において、高分子電解質（Ｂ）は、ホモポリマーまたはコポリマーである。高分子電解質コポリマーは、例えばスチレン、アクリロニトリル、（メタ）アクリル酸エステルおよび（メタ）アクリルアミドからなる群から選択されるコモノマーをベースとする繰返し単位を少なくとも１つ含むことができる。
【００４８】
アニオン性高分子電解質（Ｂ）は、繰返し単位の３０〜１００モル％、好ましくは５０〜１００モル％がアニオン基を有するように構成されることが好ましい。
【００４９】
アニオン性化合物（Ｂ）は、成分（Ａ）、（Ｂ）および（Ｃ）の総重量に対して、好ましくは１５〜８５重量％、より好ましくは２０〜８０重量％を占める。
【００５０】
成分（Ａ）および成分（Ｂ）が一緒になってイオン複合体を形成する。このイオン複合体がコアを形成し、このコアに、非イオン性界面活性剤（Ｃ）が疎水性相互作用によって結合している。
【００５１】
好ましい実施形態において、成分（Ａ）の正味電荷と成分（Ｂ）の正味電荷との比は、１：１０〜１０：１、より好ましくは１：７〜７：１である。成分（Ａ）の正味電荷は、すべての正電荷の合計から、場合により存在する負電荷の合計を差し引いたものに相当する。成分（Ｂ）の正味電荷は、すべての負電荷の合計から、場合により存在する正電荷の合計を差し引いたものに相当する。
【００５２】
成分（Ｃ）は好ましくは、脂肪酸、脂肪酸エステル、脂肪酸アミン、脂肪酸アミド、脂肪アルコール、脂肪族モノ−、ジ−もしくはトリ−アルコール、モノ−、ジ−もしくはトリ−グリセリド、アルキルフェノール、ソルビタン脂肪酸および糖誘導体のアルコキシル化生成物であるか、またはトリアルキルフェノールポリアルコキシレンであるか、またはブロックコポリマー、例えばポリ（エチレンオキシド−ｃｏ−プロピレンオキシド）である。
【００５３】
より好ましい実施形態において、非イオン性界面活性剤（Ｃ）は、アルコキシル化Ｃ９〜Ｃ２５−脂肪アルコール、アルコキシル化Ｃ９〜Ｃ２５−脂肪酸アミン、アルコキシル化Ｃ９〜Ｃ２５−脂肪酸アミド、カルボキシレート官能基上でアルコキシル化されたＣ８〜Ｃ２５−脂肪酸、アルコキシル化Ｃ８〜Ｃ２５−脂肪酸エステル、アルコキシル化Ｃ８〜Ｃ２５−アルキルフェノール、およびＣ８〜Ｃ２５−脂肪酸のアルコキシル化モノ−、ジ−もしくはトリグリセリドおよび／またはＣ８〜Ｃ２５−脂肪酸によるそのエステル化生成物、またはトリアルキルフェニルポリアルコキシレンまたはブロックポリマー、例えばポリ（エチレンオキシド−ｃｏ−プロピレンオキシド）または脂肪アルコールポリ（エチレンオキシド−ｃｏ−プロピレンオキシド）ならびにそれらの混合物からなる群から選択される。非イオン性界面活性剤中のアルコキシレン基の数は、少なくとも８、好ましくは８〜８５、より好ましくは１０〜８５、最も好ましくは１０〜８０の繰返し単位である。アルキル基は、それぞれ互いに独立して、分岐状であっても直鎖状であってもよく、飽和であっても不飽和であってもよい。
【００５４】
好ましい非イオン性界面活性剤（Ｃ）は、以下のとおりである：
【化９】
2020523426.tif 000010
［ここで、
ＲＢは、８〜２２個の炭素原子を有する飽和または不飽和炭化水素基であり、
Ｒ５は、互いに独立して
【化１０】
2020523426.tif 000011
であり、
Ｒ６、Ｒ７およびＲ８は、互いに独立して、−Ｈまたは８〜１８個の炭素原子を有する飽和または不飽和炭化水素基であり、
ｎＢは、８〜８０であり、
ａ＋ｂ＋ｃは，１０〜１１５であり、かつ
ｍは、１０〜２００である］。
【００５５】
該組成物は、成分（Ａ）、（Ｂ）および（Ｃ）の総重量に対して、好ましくは８〜６０重量％、より好ましくは１０〜５５重量％の成分（Ｃ）を含む。
【００５６】
本発明による組成物は、少なくとも１つの液状媒体（Ｄ）を含むことができる。好ましくは、該液状媒体は、溶媒、特に水、または極性有機溶媒またはそれらの混合物である。好ましい極性有機溶媒は、アルコール、グリコール、グリコールエーテル、エーテル、ケトンまたはそれらの混合物である。有機溶媒であるエタノール、イソプロピルアルコール、グリセリン、モノエチレングリコール、ジエチレングリコール、１，２−プロピレングリコール、ジプロピレングリコール、ブチルジグリコール、ジプロピレングリコールモノメチルエーテル、モノエチレングリコールモノブチルエーテル、ジエチレングリコールモノブチルエーテル、Ｎ−メチルピロリドン、アセトンまたはそれらの混合物が特に好ましい。
【００５７】
本発明による組成物は、該組成物全体に対して、好ましくは４０〜９９．９重量％、より好ましくは５０〜９９．７重量％の成分（Ｄ）を含む。
【００５８】
成分（Ｄ）を、（Ａ）、（Ｂ）および（Ｃ）から構成される成分と別個に組成物に導入してもよいし、該成分と一緒に組成物に導入してもよい。該組成物は、濃縮物として（例えば、組成物全体に対して５０〜７０重量％の成分（Ｄ））存在してもよいし、希釈形態で存在してもよい。希釈された組成物は、浴液としても使用される。「浴液」とは、テキスタイルまたは繊維を処理するための使用可能な状態の組成物であると理解される。浴液は、該浴液の総重量に対して、好ましくは０．００１〜１重量％、より好ましくは最大０．５重量％、最も好ましくは０．１〜０．５重量％の成分（Ａ）、（Ｂ）および（Ｃ）を含む。
【００５９】
該組成物はさらに、少なくとも１つのテキスタイル助剤、例えば帯電防止剤、親水化剤、難燃剤、柔軟剤、防しわ剤、滑剤、紫外線カット剤、防腐剤またはフッ素不含もしくはフッ素含有疎水化剤を含むことができる。
【００６０】
該組成物のｐＨを調整するために、任意にｐＨ調整剤を使用してもよい。適切なｐＨ調整剤は、当業者に知られている。
【００６１】
さらなる態様において、本発明は、以下：
ａ）成分（Ａ）を、任意に液状媒体中で準備するステップと、
ｂ）成分（Ｂ）を、任意に液状媒体中で準備するステップと、
ｃ）成分（Ｃ）を、任意に液状媒体中で準備するステップと、
ｄ）任意に、成分（Ｄ）を準備するステップと、
ｅ）ステップａ）〜ｄ）で得られた生成物を混合するステップと
を含む、上記組成物の製造方法に関する。
【００６２】
ステップａ）〜ｄ）で得られた生成物の混合（ステップｅ））については、当業者に知られている方法を使用することができる。好ましくは、ステップｅ）は、当技術分野で知られているホモジナイザーを使用して、例えば２０〜１００℃の温度範囲で行われる。
【００６３】
本発明のさらなる態様において、本発明による組成物は、繊維、テキスタイルまたは（合成）皮革、特に線状または平面状のテキスタイルの帯電防止および／または親水化仕上げに使用される。
【００６４】
本発明の趣意における「繊維」とは、天然繊維および化学繊維である。「天然繊維」とは、好ましくは木綿、ウールまたは絹である。「合成繊維」または「化学繊維」とは、天然または合成ポリマーから合成により製造され、ポリエステル、ポリオレフィン、好ましくはポリエチレンまたはポリプロピレン、より好ましくはポリプロピレン、ポリアミド、ポリアラミド、例えばＫｅｖｌａｒ（登録商標）およびＮｏｍｅｘ（登録商標）、ポリアクリロニトリル、エラスタンまたはビスコースから構成されることが好ましい。
【００６５】
本発明の趣意における「テキスタイル」は、複数の繊維から製造されたものである。好ましくは、テキスタイルは、線状または平面状である。「線状テキスタイル」とは、例えばヤーン、撚糸または縄状物であると理解される。「平面状テキスタイル」とは好ましくは、不織布、フェルト、織物、経編物および組物である。本発明によれば、テキスタイルには、天然繊維と合成繊維との混合物も含まれ得る。
【００６６】
本発明の趣意における「帯電防止」仕上げおよび／または「帯電防止仕上げ」とは、静電的帯電に抵抗すべく、仕上げ対象の材料の表面の導電率を高めることを意味する。好ましくは、仕上げ済みの材料の表面の電気抵抗は、１０９〜９×１０１１Ωである（ＤＩＮ  ＥＮ  １１４９−１に準拠して測定）。
【００６７】
本発明の趣意における親水性とは、材料が水を吸収する能力の指標である。ＴＥＧＥＷＡ滴下試験による材料の吸収性が１〜３０秒である場合、該材料は、本発明の趣意において「親水性」であるとされる。
【００６８】
本発明のさらなる態様は、以下：
（ｉ）繊維、テキスタイルまたは（合成）皮革を準備するステップと、
（ｉｉ）前記繊維、テキスタイルまたは（合成）皮革に、本発明による組成物を施与するステップと、
（ｉｉｉ）任意に、室温（ＲＴ＝２０℃）を超える温度で、かつ任意に減圧（例えば、０〜１，０００ｍｂａｒ、好ましくは５０〜８００ｍｂａｒ）で、液状媒体（Ｄ）を少なくとも部分的に除去するステップと
を含む、繊維、テキスタイルまたは（合成）皮革の仕上げ方法である。
【００６９】
本発明による組成物は、好ましくは液状でテキスタイルに施与される。施与は、好ましくは室温で行われる。本発明による組成物は、仕上げのために、様々な  −当業者に知られている−  方法で、基材、例えばテキスタイル、繊維または（合成）皮革に施与することができる。適切な方法は、例えば吹付け、ディッピング、ソーキング、散布またはスポンジによる施与である。さらに本発明による組成物は、強制的な施与または引き抜き（Ａｕｓｚｉｅｈ）法によって施与されてもよい。通常、強制的な施与の場合には、所望の濃度の浴液を準備し、強制的な施与により水性媒体から４０〜１００％の浴液吸収でフーラードに施与する。本発明の趣意における「浴液吸収」とは、液体吸収量を乾燥物品の重量に対するパーセントで示したものと理解される。
【００７０】
この方法は通常、仕上げ済みの材料が、繊維、テキスタイルまたは（合成）皮革の総重量に対して、成分（Ａ）、（Ｂ）および（Ｃ）の約０．１〜７重量％、好ましくは０．３〜５重量％を占めるように設定される。
【００７１】
本発明による方法は、後処理ステップ（ｉｖ）をさらに含んでもよく、このステップにおいて、テキスタイルを完全に乾燥および／または固定する。ステップ（ｉｖ）は、８０〜１６０℃、好ましくは１００〜１３０℃で実施可能である。
【００７２】
したがって本発明のさらなる主題は、上記の方法によって得ることができるかまたは本発明による組成物を含む、繊維、テキスタイルまたは（合成）皮革である。本発明による繊維、テキスタイルまたは（合成）皮革において、該組成物の成分（Ａ）、（Ｂ）および（Ｃ）は、仕上げ済みの繊維、テキスタイルまたは（合成）皮革の総重量に対して約０．１〜７重量％、好ましくは０．３〜５重量％を占める。
【００７３】
本発明による組成物は、テキスタイル助剤配合物、例えば洗剤配合物における添加剤として使用することも可能である。この目的のために、本発明による組成物は、液体または固体形態、好ましくは液体形態で存在する。成分（Ａ）、（Ｂ）および（Ｃ）の割合は、洗剤配合物に対して、好ましくは１〜１０重量％、より好ましくは２〜８重量％を占める。
【００７４】
驚くべきことに、本発明による組成物は、繊維、テキスタイルまたは（合成）皮革を帯電防止および親水性に仕上げるのに適していることが判明した。さらに、この仕上げは耐洗濯性であることが判明した。本発明の趣意における「耐洗濯性」とは、仕上げ剤により付与される所望の特性、例えば帯電防止特性および／または親水性が、家庭用洗濯機で複数回洗濯した後でも、低下しないかまたはほとんど低下しないことと理解される。家庭用洗濯機で１０〜２０回または５〜１０回洗濯した後に、望ましい特性が低下しないか、または該低下が２０％以下であることが好ましい。
【００７５】
驚くべきことに、この耐洗濯性仕上げは、天然繊維だけでなく、通常は官能基の欠乏ゆえに仕上げが難しく、耐洗濯性の仕上げがほぼ不可能である例えばＰＥ、ＰＡ、ＰＡＮおよびＰＰなどの化学繊維でも達成可能であった。その際、本発明による組成物は、室温または周囲温度で一段法での施与が可能である。さらに、本発明による組成物は、広範囲の濃度で安定している。本発明の趣意における「安定」とは、沈殿物が形成されないことを意味する。濃縮物の場合、４℃、２５〜３０℃または４０℃で、好ましくは３ヵ月後、より好ましくは６ヵ月後、さらにより好ましくは１２ヵ月後に沈降物の形成が観察されない。浴液剤の場合、該組成物は、４℃、２５〜３０℃または４０℃で、好ましくは最大１．５〜２時間、より好ましくは最大４時間、さらにより好ましくは最大８時間安定であり、すなわち、この期間中に沈降物は形成されない。該組成物のこの特性により、繊維およびテキスタイルを均一に仕上げることが可能になり、仕上げ対象の材料上に沈降物または堆積物が形成されない。
【００７６】
以下に、本発明を実施例をもとに説明する。これらの例は、限定と見なされるべきではない。
【００７７】
材料
Ｐｏｌｙ−ＤＡＤＭＡＣ：ポリジアリルジメチルアンモニウムクロリド、活性物質５３％
コポリマーＤＡＤＭＡＣ／ジアリルアミン：活性物質３８％
Ｈｏｓｔａｐｕｒ  ＳＡＳ  ６０：Ｃ１３〜Ｃ１７−第二級アルカンスルホネート、ナトリウム塩、活性物質６０％
Ｈｏｓｔａｐｈａｔ  １３０６：Ｃ１３−炭化水素基、６ＥＯ、リン酸エステル、活性物質１００％
エーテルスルフェート：Ｃ１２〜Ｃ１４−炭化水素基、４ＥＯ、スルフェート、ナトリウム塩、活性物質７０％
Ｈｏｒｄａｐｈｏｓ  ２２２：Ｃ１２〜Ｃ１４−炭化水素基、４ＥＯ、ホスフェート、活性物質１００％
Ｌｕｔｅｎｓｏｌ  ＴＯ  ２０：Ｃ１３−炭化水素基、２０ＥＯ、アルキルポリエチレングリコールエーテルベース、活性物質１００％
Ｌｕｔｅｎｓｏｌ  ＴＯ  １２９：Ｃ１３−炭化水素基、１２ＥＯ、アルキルポリエチレングリコールエーテルベース、活性物質９０％
Ｌｕｔｅｎｓｏｌ  ＡＴ  ８０：Ｃ１６〜Ｃ１８−炭化水素基、８０ＥＯ、アルキルポリエチレングリコールエーテルベース、活性物質１００％
Ｍａｒｌｉｐａｌ  １６／１８−２５：Ｃ１６〜Ｃ１８−炭化水素基、２５ＥＯ、アルキルポリエチレングリコールエーテルベース、活性物質１００％
Ｌｅｕｎａｐｏｎ  Ｆ１１／４０Ｅ：Ｃ９〜Ｃ１１−炭化水素基、４０ＥＯ、活性物質１００％
Ｄｏｗａｎｏｌ  ＤＰＭ：ジプロピレングリコールモノメチルエーテル
実施例１
撹拌子（マグネチックスターラーバー）を備えたビーカーに、４８ｇの水を装入する。撹拌しながら、１５ｇの脂肪アルコール「Ｌｕｔｅｎｓｏｌ  ＴＯ−２０」（Ｃ１３、２０ＥＯ）を加える。この混合物を８０℃に加熱し、その際に界面活性剤が完全に溶解する。次いで、１７ｇの第二級アルカンスルホネート（Ｈｏｓｔａｐｕｒ  ＳＡＳ  ６０）を加え、そこに溶解させる。次いで、１０ｇのＤｏｗａｎｏｌ（ジプロピレングリコールモノメチルエーテル）および１０ｇの水性Ｐｏｌｙ−ＤＡＤＭＡＣ（活性物質５３％）を加える。最初は混濁しているこの混合物を、撹拌しながら冷却させる。その際、透明なコロイド溶液が形成される。
【００７８】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【００７９】
家庭内での洗濯を３、５および１０回行った後、ＤＩＮ  ＥＮ  １１４９−１またはＴＥＧＥＷＡ滴下試験に従って帯電防止性および親水性を測定する。
【００８０】
ポリエステル（ポリエチレンテレフタレート、編物）：帯電防止ゼロ値１．０×１０１４Ω、親水性＞１８０秒。
【００８１】
【表１】
2020523426.tif 000012
【００８２】
ポリアミド６６、編物：帯電防止ゼロ値１．０×１０１４Ω、親水性＞８０秒。
【００８３】
【表２】
2020523426.tif 000013
【００８４】
ポリアクリロニトリル（織物）：帯電防止ゼロ値１．０×１０１４Ω、親水性＞１０秒。
【００８５】
【表３】
2020523426.tif 000014
【００８６】
実施例２
撹拌子（マグネチックスターラーバー）を備えたビーカーに、４７．２ｇの水を装入する。撹拌しながら、１５ｇの「Ｍａｒｌｉｐａｌ  １６／１８−２５」を加える。この混合物を８０℃に加熱し、その際に界面活性剤が完全に溶解する。次いで、１７．８ｇのエーテルスルフェートを加え、そこに溶解させる。次いで、１０ｇのブチルジグリコールおよび１０ｇの水性Ｐｏｌｙ−ＤＡＤＭＡＣを加える。その際、透明なコロイド溶液が形成される。この透明な混合物を、撹拌しながら冷却させる。
【００８７】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【００８８】
家庭内での洗濯を５回および１０回行った後、ＤＩＮ  ＥＮ  １１４９−１またはＴＥＧＥＷＡ滴下試験に従って帯電防止性および親水性を測定する。
【００８９】
ポリエステル（ポリエチレンテレフタレート、編物）：帯電防止ゼロ値１．０×１０１４Ω、親水性＞１８０秒。
【００９０】
【表４】
2020523426.tif 000015
【００９１】
ポリアミド６６、編物：帯電防止ゼロ値１．０×１０１４Ω、親水性＞８０秒。
【００９２】
【表５】
2020523426.tif 000016
【００９３】
実施例３
撹拌子（マグネチックスターラーバー）を備えたビーカーに、５０ｇの水を装入する。撹拌しながら、１１ｇの「Ｌｕｔｅｎｓｏｌ  ＴＯ  ２０」を加える。この混合物を８０℃に加熱し、その際に界面活性剤が完全に溶解する。次いで、２０．０ｇの「Ｈｏｒｄａｐｈｏｓ  ２２２」（部分的に中和させてまたは完全に中和させて使用してもよい）を加え、そこに溶解させる。次いで、１０ｇのブチルジグリコールと、ジメチルアミンおよびエピクロロヒドリンから構成される９ｇの水性コポリマー（活性物質５０％）とを加える。その際、透明なコロイド溶液が形成される。この透明な混合物を、撹拌しながら冷却させる。
【００９４】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【００９５】
家庭内での洗濯を３、５および１０回行った後、ＤＩＮ  ＥＮ  １１４９−１またはＴＥＧＥＷＡ滴下試験に従って帯電防止性および親水性を測定する。
【００９６】
ポリエステル（ポリエチレンテレフタレート、編物）：帯電防止ゼロ値１．０×１０１４Ω、親水性＞１８０秒。
【００９７】
【表６】
2020523426.tif 000017
【００９８】
ポリアミド６６、編物：帯電防止ゼロ値１．０×１０１４Ω、親水性＞８０秒。
【００９９】
【表７】
2020523426.tif 000018
【０１００】
ウール（織物）：帯電防止ゼロ値１．０×１０１４Ω、親水性＞１８０秒。
【０１０１】
【表８】
2020523426.tif 000019
【０１０２】
ポリプロピレン：帯電防止ゼロ値１．０×１０１４Ω、親水性＞１８０秒。
【０１０３】
【表９】
2020523426.tif 000020
【０１０４】
実施例４
撹拌子（マグネチックスターラーバー）を備えたビーカーに、５７．９ｇの水を装入する。撹拌しながら、５ｇの「Ｌｕｔｅｎｓｏｌ  ＡＴ  ８０」を加える。この混合物を８０℃に加熱し、その際に界面活性剤が完全に溶解する。次いで、２０．０ｇの「Ｈｏｒｄａｐｈｏｓ  ２２２」（部分的に中和させてまたは完全に中和させて使用してもよい）を加え、そこに溶解させる。次いで、１０ｇのブチルジグリコールと、７．１ｇの水性ポリ（ジクロロエチルエーテルテトラメチルエチレンジアミン）（活性物質６０％）とを加える。その際、透明なコロイド溶液が形成される。この透明な混合物を、撹拌しながら冷却させる。
【０１０５】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【０１０６】
家庭内での洗濯を５回および１０回行った後、ＤＩＮ  ＥＮ  １１４９−１またはＴＥＧＥＷＡ滴下試験に従って帯電防止性および親水性を測定する。
【０１０７】
ポリエステル（ポリエチレンテレフタレート、編物）：帯電防止ゼロ値１．０×１０１４Ω、親水性＞１８０秒。
【０１０８】
【表１０】
2020523426.tif 000021
【０１０９】
ポリアミド６６、編物：帯電防止ゼロ値１．０×１０１４Ω、親水性＞８０秒。
【０１１０】
【表１１】
2020523426.tif 000022
【０１１１】
実施例５
撹拌子（マグネチックスターラーバー）を備えたビーカーに、４９．３ｇの水を装入する。撹拌しながら、１６．７ｇの「Ｌｕｔｅｎｓｏｌ  ＴＯ  １２９」を加える。この混合物を８０℃に加熱し、その際に界面活性剤が完全に溶解する。次いで、１４ｇの「Ｈｏｓｔａｐｈａｔ  １３０６」（部分的に中和させてまたは完全に中和させて使用してもよい）を加え、そこに溶解させる。次いで、１０ｇのブチルジグリコールと１０ｇの水性Ｐｏｌｙ−ＤＡＤＭＡＣとを加える。最初は混濁しているこの混合物を、撹拌しながら冷却させる。その際、透明なコロイド溶液が形成される。
【０１１２】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【０１１３】
家庭内での洗濯を３、５および１０回行った後、ＤＩＮ  ＥＮ  １１４９−１またはＴＥＧＥＷＡ滴下試験に従って帯電防止性および親水性を測定する。
【０１１４】
ポリエステル（ポリエチレンテレフタレート、編物）：帯電防止ゼロ値１．０×１０１４Ω、親水性＞１８０秒。
【０１１５】
【表１２】
2020523426.tif 000023
【０１１６】
ポリアミド６６、編物：帯電防止ゼロ値１．０×１０１４Ω、親水性＞８０秒。
【０１１７】
【表１３】
2020523426.tif 000024
【０１１８】
ウール（織物）：帯電防止ゼロ値１．０×１０１４Ω、親水性＞１８０秒。
【０１１９】
【表１４】
2020523426.tif 000025
【０１２０】
ポリプロピレン：帯電防止ゼロ値１．０×１０１４Ω、親水性＞１８０秒。
【０１２１】
【表１５】
2020523426.tif 000026
【０１２２】
実施例６
撹拌機（マグネチックスターラーバー）を備えたビーカーに、５５．３ｇの水を装入する。撹拌しながら、２０ｇの「Ｌｅｕｎａｐｏｎ  Ｆ  １１／４０Ｅ」を加える。この混合物を８０℃に加熱し、その際に界面活性剤が完全に溶解する。次いで、４．７ｇのホモポリアクリル酸（活性物質５０％）を加え、そこに溶解させる。次いで、１０ｇのブチルジグリコールと１０ｇの水性Ｐｏｌｙ−ＤＡＤＭＡＣを加える。この混濁した混合物を、撹拌しながら冷却させる。不透明のコロイド溶液が形成される。
【０１２３】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【０１２４】
家庭内での洗濯を３、５および１０回行った後、ＤＩＮ  ＥＮ  １１４９−１またはＴＥＧＥＷＡ滴下試験に従って帯電防止性および親水性を測定する。
【０１２５】
ポリエステル（ポリエチレンテレフタレート、編物）：帯電防止ゼロ値１．０×１０１４Ω、親水性＞１８０秒。
【０１２６】
【表１６】
2020523426.tif 000027
【０１２７】
ポリアミド６６、編物：帯電防止ゼロ値１．０×１０１４Ω、親水性＞８０秒。
【０１２８】
【表１７】
2020523426.tif 000028
【０１２９】
ウール（織物）：帯電防止ゼロ値１．０×１０１４Ω、親水性＞１８０秒。
【０１３０】
【表１８】
2020523426.tif 000029
【０１３１】
ポリプロピレン：帯電防止ゼロ値１．０×１０１４Ω、親水性＞１８０秒。
【０１３２】
【表１９】
2020523426.tif 000030
【０１３３】
実施例７
撹拌機（マグネチックスターラーバー）を備えたビーカーに、４１．２ｇの水を装入する。撹拌しながら、１５ｇの「Ｍａｒｌｉｐａｌ  １６／１８−２５」を加える。この混合物を８０℃に加熱し、その際に界面活性剤が完全に溶解する。次いで、１７．８ｇのエーテルスルフェートと１ｇのホモポリアクリル酸（活性物質５０％）とを加え、そこに溶解させる。次いで、１５ｇのブチルジグリコールと１０ｇの水性Ｐｏｌｙ−ＤＡＤＭＡＣとを加える。混濁したこの混合物を、撹拌しながら冷却させる。その際、不透明のコロイド溶液が形成される。
【０１３４】
得られた生成物４０ｇを水で１０００ｍｌに希釈することにより、浴液を製造する。仕上げ対象のテキスタイルを、この浴液へのディッピングと、それに続く絞り（パディング）とによって該生成物で仕上げる。その際、フーラードへの圧力を、水分吸収が１００％になるように選択する。
【０１３５】
家庭内での洗濯を０、５および１０回行った後、ＤＩＮ  ＥＮ  １１４９−１またはＴＥＧＥＷＡ滴下試験に従って帯電防止性および親水性を測定する。
【０１３６】
ポリエステル（ポリエチレンテレフタレート、編物）：帯電防止ゼロ値１．０×１０１４Ω、親水性＞１８０秒。
【０１３７】
【表２０】
2020523426.tif 000031
【０１３８】
ポリアミド６６、編物：帯電防止ゼロ値１．０×１０１４Ω、親水性＞８０秒。
【０１３９】
【表２１】
2020523426.tif 000032
【０１４０】
比較例１、二段法
１０ｇ／ｌのカチオン性界面活性剤であるココ−ジ（２−ヒドロキシエチル）メチルアンモニウムクロリド（活性物質１００％）を含む浴液を、テキスタイルに「パディング」する。次いで、これを乾燥させる。第２のステップで、１７．２ｇ／ｌのアニオン界面活性剤であるＨｏｓｔａｐｕｒ  ＳＡＳ  ６０を含む浴液を「パディング」する。
【０１４１】
フーラードへの圧力を、どちらの仕上げでも水分吸収が１００％になるように選択する。
【０１４２】
家庭内での洗濯を０、５および１０回行った後、ＤＩＮ  ＥＮ  １１４９−１またはＴＥＧＥＷＡ滴下試験に従って帯電防止性および親水性を測定する。
【０１４３】
ポリエステル（ポリエチレンテレフタレート、編物）：帯電防止ゼロ値１．０×１０１４Ω、親水性＞１８０秒。
【０１４４】
【表２２】
2020523426.tif 000033
【０１４５】
（耐洗濯性なし）
ポリアミド６６、編物：帯電防止ゼロ値１．０×１０１４Ω、親水性＞８０秒。
【０１４６】
【表２３】
2020523426.tif 000034
【０１４７】
（耐洗濯性なし）
比較例２、二段法
１０ｇ／ｌのカチオン性界面活性剤であるＣ１２〜Ｃ１６−アルキルジメチルベンジルアンモニウムクロリド（活性物質５０％）を含む浴液を、テキスタイルに「パディング」する。次いで、これを乾燥させる。第２のステップで、１７．２ｇ／ｌのアニオン界面活性剤であるＨｏｓｔａｐｕｒ  ＳＡＳ  ６０を含む浴液を「パディング」する。
【０１４８】
フーラードへの圧力を、どちらの仕上げでも水分吸収が１００％になるように選択する。
【０１４９】
家庭内での洗濯を０、５および１０回行った後、ＤＩＮ  ＥＮ  １１４９−１またはＴＥＧＥＷＡ滴下試験に従って帯電防止性および親水性を測定する。
【０１５０】
ポリエステル（ポリエチレンテレフタレート、編物）：帯電防止ゼロ値１．０×１０１４Ω、親水性＞１８０秒。
【０１５１】
【表２４】
2020523426.tif 000035
【０１５２】
（耐洗濯性なし）
ポリアミド６６、編物：帯電防止ゼロ値１．０×１０１４Ω、親水性＞８０秒。
【０１５３】
【表２５】
2020523426.tif 000036
【０１５４】
（耐洗濯性なし）
比較例３、二段法
１０ｇ／ｌのカチオン性界面活性剤であるココ−ジ（２−ヒドロキシエチル）メチルアンモニウムクロリド（活性物質１００％）を含む浴液を、テキスタイルに「パディング」する。次いで、これを乾燥させる。第２のステップで、１９．２ｇ／ｌのアニオン性界面活性剤であるエーテルスルフェートを含む浴液を「パディング」する。
【０１５５】
フーラードへの圧力を、どちらの仕上げでも水分吸収が１００％になるように選択する。
【０１５６】
家庭内での洗濯を０、５および１０回行った後、ＤＩＮ  ＥＮ  １１４９−１またはＴＥＧＥＷＡ滴下試験に従って帯電防止性および親水性を測定する。
【０１５７】
ポリエステル（ポリエチレンテレフタレート、編物）：帯電防止ゼロ値１．０×１０１４Ω、親水性＞１８０秒。
【０１５８】
【表２６】
2020523426.tif 000037
【０１５９】
（耐洗濯性なし）
ポリアミド６６、編物：帯電防止ゼロ値１．０×１０１４Ω、親水性＞８０秒。
【０１６０】
【表２７】
2020523426.tif 000038
【０１６１】
（耐洗濯性なし）
比較例４、二段法
１０ｇ／ｌのカチオン性界面活性剤であるアルキルジメチルベンジルアンモニウムクロリド（活性物質５０％）を含む浴液を、テキスタイルに「パディング」する。次いで、これを乾燥させる。第２のステップで、２１．５ｇ／ｌのアニオン界面活性剤であるＨｏｒｄａｐｈｏｓ  ２２２を含む浴液を「パディング」する。
【０１６２】
フーラードへの圧力を、どちらの仕上げでも水分吸収が１００％になるように選択する。
【０１６３】
家庭内での洗濯を０、５および１０回行った後、ＤＩＮ  ＥＮ  １１４９−１またはＴＥＧＥＷＡ滴下試験に従って帯電防止性および親水性を測定する。
【０１６４】
ポリエステル（ポリエチレンテレフタレート、編物）：帯電防止ゼロ値１．０×１０１４Ω、親水性＞１８０秒。
【０１６５】
【表２８】
2020523426.tif 000039
【０１６６】
（耐洗濯性なし）
ポリアミド６６、編物：帯電防止ゼロ値１．０×１０１４Ω、親水性＞８０秒。
【０１６７】
【表２９】
2020523426.tif 000040
【０１６８】
（耐洗濯性なし）
比較例５：非イオン性界面活性剤なしでの製造
撹拌機（マグネチックスターラーバー）を備えたビーカーに、４８ｇの水を装入する。撹拌しながら１７ｇのＨｏｓｔａｐｕｒ  ＳＡＳ  ６０を加え、そこに溶解させる。次いで、１０ｇのＤｏｗａｎｏｌ  ＤＰＭおよび１０ｇの水性Ｐｏｌｙ−ＤＡＤＭＡＣを加える。この混合物は不溶性沈殿物を形成し、使用することができない。
【０１６９】
本発明の主題は、以下の項目である：
１．以下：
（Ａ）少なくとも１つのカチオン性高分子電解質と、
（Ｂ）少なくとも１つのアニオン性化合物と、
（Ｃ）少なくとも１つの非イオン性界面活性剤と、
（Ｄ）任意に、少なくとも１つの液状媒体と
を含む、組成物。
【０１７０】
２．コロイドの形態である、項目１記載の組成物。
【０１７１】
３．コロイド粒子が５ｎｍ〜３μｍの平均直径を有する、項目１または２記載の組成物。
【０１７２】
４．光学的に透明または不透明である、項目１から３までのいずれかに記載の組成物。
【０１７３】
５．高分子電解質（Ａ）が、側鎖および／または主鎖のカチオン基を有するポリマーである、先行する項目のいずれかに記載の組成物。
【０１７４】
６．高分子電解質（Ａ）が、（ｉ）それぞれ永続的にカチオン性である電荷を有する少なくとも３つのモノマー単位の重合によって、および／または（ｉｉ）少なくとも３つのカチオン基を生じる縮合反応によって、および／または（ｉｉｉ）ポリマー中の少なくとも３つのアミノ官能基から永続的にカチオン性である基へのアルキル化によって、得ることができる、先行する項目のいずれかに記載の組成物。
【０１７５】
７．高分子電解質（Ａ）が、ホモポリマーまたはコポリマーである、先行する項目のいずれかに記載の組成物。
【０１７６】
８．高分子電解質コポリマーが、スチレン、アクリロニトリル、（メタ）アクリル酸エステル、（メタ）アクリルアミド、（メタ）アクリル酸、酢酸ビニルおよびアリルアルコール誘導体からなる群から選択されるコモノマーをベースとする繰返し単位を少なくとも１つ含む、項目７記載の組成物。
【０１７７】
９．モノマー単位（ｉ）が、アンモニウム基、ピリジニウム基、イミダゾリウム基、ピロリジニウム基またはＮ置換複素芳香族基を含む、項目６から８までのいずれかに記載の組成物。
【０１７８】
１０．モノマー単位（ｉ）が、ジアリルジアルキルアンモニウム塩、特にジアリルジメチルアンモニウムクロリド（ＤＡＤＭＡＣ）、トリアルキルアンモニウムアルキル（メタ）アクリル酸塩およびトリアルキルアンモニウムアルキル（メタ）アクリルアミド塩からなる群から選択される、項目６から９までのいずれかに記載の組成物。
【０１７９】
１１．縮合反応（ｉｉ）が、少なくとも１つのジアルキルアミン、第三級アルキルおよび／または（ヘテロ）アリールジアミンと少なくとも１つのエピハロヒドリンおよび／またはビスハライドとの反応を含む、項目６から８までのいずれかに記載の組成物。
【０１８０】
１２．（ｉｉｉ）の少なくとも３つのアミノ官能基を含むポリマーが、直鎖または分岐ポリアルキレンイミン、特にポリエチレンイミンからなる群から選択されるか、またはジアリルジアルキルアミン、ビニルアミン、ビニルピラゾール、ビニルイミダゾールおよび／またはアジリジンからなる群から選択される少なくとも３つのモノマー単位の重合によって得ることができる、項目６から８までのいずれかに記載の組成物。
【０１８１】
１３．成分（Ａ）が、成分（Ａ）、（Ｂ）および（Ｃ）の総重量に対して、４〜６２重量％、好ましくは５〜５５重量％を占める、先行する項目のいずれかに記載の組成物。
【０１８２】
１４．成分（Ａ）が、１，０００〜５，０００，０００ｇ／モル、好ましくは１，０００〜１，０００，０００ｇ／モルの数平均分子量を有する、先行する項目のいずれかに記載の組成物。
【０１８３】
１５．成分（Ａ）中の繰返し単位の３０〜１００モル％、好ましくは５０〜１００モル％がカチオン基を有する、先行する項目のいずれかに記載の組成物。
【０１８４】
１６．アニオン性化合物（Ｂ）が、少なくとも１個、好ましくは１〜３個のアニオン基を有するか、またはアニオン性高分子電解質である、先行する項目のいずれかに記載の組成物。
【０１８５】
１７．アニオン性化合物（Ｂ）が、少なくとも１つのホスフェート基、ホスホネート基、スルフェート基、スルホネート基、カルボキシレート基、スルホアセテート基、スルホスクシネート基および／またはタウレート基を含む、先行する項目のいずれかに記載の組成物。
【０１８６】
１８．アニオン性化合物（Ｂ）が、モノ−、ジ−（Ｃ４〜２２−アルキル（アルコキシ））ホスフェート、モノ−、ジ−（Ｃ４〜２２−アルキル）ホスホネート、Ｃ４〜２２−アルキルアミノホスホネート、Ｃ４〜２２−アルキル（アルコキシ）スルフェート、第二級アルキルスルホネート、石油スルホネート、Ｃ４〜２２−アルキルスルホネート、Ｃ４〜２２−アルキルアリールスルホネート、脂肪アルコールエーテルカルボキシレート、脂肪酸塩、脂肪アルキルスルホアセテート、脂肪酸アミドエーテルスルフェート、脂肪アルコールエーテルカルボキシレート、ノニルフェノールエーテルスルフェート、脂肪アルキルエーテルスルフェート、Ｃ４〜２２−アルキルポリアルコキシレンホスフェートおよびＣ４〜２２−アルキルポリアルコキシレンスルフェートから選択される、先行する項目のいずれかに記載の組成物。
【０１８７】
１９．高分子電解質（Ｂ）が、側鎖のアニオン基を有するポリマーである、項目１６記載の組成物。
【０１８８】
２０．高分子電解質が、それぞれ化学的にイオン化可能な基を少なくとも１つ有する少なくとも３つのモノマー単位（ｉｖ）の重合によって得ることができる、項目１９記載の組成物。
【０１８９】
２１．モノマー単位（ｉｖ）が、（メタ）アクリル酸、マレイン酸、２−アクリルアミド−２−メチルプロパンスルホン酸、アリルスルホン酸およびスチレンスルホン酸からなる群から選択される、項目２０記載の組成物。
【０１９０】
２２．高分子電解質（Ｂ）が、ホモポリマーまたはコポリマーである、項目１６、１７、１９、２０または２１のいずれかに記載の組成物。
【０１９１】
２３．高分子電解質コポリマーが、スチレン、アクリロニトリル、（メタ）アクリル酸エステルおよび／または（メタ）アクリルアミドからなる群から選択されるコモノマーをベースとする繰返し単位を少なくとも１つ含む、項目２２記載の組成物。
【０１９２】
２４．成分（Ｂ）が、成分（Ａ）、（Ｂ）および（Ｃ）の総重量に対して、１５〜８５重量％、好ましくは２０〜８０重量％を占める、先行する項目のいずれかに記載の組成物。
【０１９３】
２５．成分（Ａ）および成分（Ｂ）が一緒になってイオン複合体を形成する、先行する項目のいずれかに記載の組成物。
【０１９４】
２６．成分（Ａ）の正味電荷と成分（Ｂ）の正味電荷との比が、１：１０〜１０：１、好ましくは１：７〜７：１である、先行する項目のいずれかに記載の組成物。
【０１９５】
２７．成分（Ｃ）が、脂肪酸、脂肪酸エステル、脂肪酸アミン、脂肪酸アミド、脂肪アルコール、脂肪族モノ−、ジ−もしくはトリ−アルコール、モノ−、ジ−もしくはトリ−グリセリド、アルキルフェノール、ソルビタン脂肪酸および糖誘導体のアルコキシル化生成物であるか、またはトリアルキルフェノールポリアルコキシレンであるか、またはブロックコポリマー、例えばポリ（エチレンオキシド−ｃｏ−プロピレンオキシド）である、先行する項目のいずれかに記載の組成物。
【０１９６】
２８．成分（Ｃ）が、成分（Ａ）、（Ｂ）および（Ｃ）の総重量に対して、８〜６０重量％、好ましくは１０〜５５重量％を占める、先行する項目のいずれかに記載の組成物。
【０１９７】
２９．液状媒体（Ｄ）が、水、有機溶媒、好ましくはアルコール、グリコール（エーテル）、エーテル、ケトンまたはそれらの混合物から選択される、先行する項目のいずれかに記載の組成物。
【０１９８】
３０．成分（Ｄ）が、組成物全体に対して、４０〜９９．９重量％、好ましくは５０〜９９．７重量％を占める、先行する項目のいずれかに記載の組成物。
【０１９９】
３１．少なくとも１つのテキスタイル助剤、例えば帯電防止剤、親水化剤、難燃剤、柔軟剤、防しわ剤、滑剤、紫外線カット剤、防腐剤またはフッ素不含もしくはフッ素含有疎水化剤をさらに含む、先行する項目のいずれかに記載の組成物。
【０２００】
３２．以下：
（Ａ）少なくとも１つのカチオン性高分子電解質と、
（Ｂ）少なくとも１つのアニオン性化合物と、
（Ｃ）少なくとも１つの非イオン性界面活性剤と、
（Ｄ）任意に、少なくとも１つの液状媒体と
を含む、先行する項目のいずれかに記載の組成物であって、前記組成物は、コロイドの形態で存在し、成分（Ａ）の正味電荷と成分（Ｂ）の正味電荷との比が、１：１０〜１０：１である、組成物。
【０２０１】
３３．以下：
ａ）成分（Ａ）を、任意に液状媒体中で準備するステップと、
ｂ）成分（Ｂ）を、任意に液状媒体中で準備するステップと、
ｃ）成分（Ｃ）を、任意に液状媒体中で準備するステップと、
ｄ）任意に、成分（Ｄ）を準備するステップと、
ｅ）ステップａ）〜ｄ）で得られた生成物を混合するステップと
を含む、項目１から３２までのいずれかに記載の組成物の製造方法。
【０２０２】
３４．繊維、テキスタイルまたは（合成）皮革、特に線状または平面状のテキスタイルの帯電防止および／または親水化仕上げへの、項目１から３２までのいずれかに記載の組成物の使用。
【０２０３】
３５．繊維またはテキスタイルが、合成繊維、特にポリエステル、ポリオレフィン、好ましくはポリエチレンまたはポリプロピレン、より好ましくはポリプロピレン、ポリアミド、ポリアラミド、ポリアクリロニトリル、エラスタンもしくはビスコース、天然繊維、特にウール、木綿もしくは絹またはそれらの混合物から構成される、項目３４記載の使用。
【０２０４】
３６．テキスタイル助剤配合物、例えば洗剤配合物における添加剤としての、項目１から３２までのいずれかに記載の組成物の使用。
【０２０５】
３７．以下：
ｉ）繊維、テキスタイルまたは（合成）皮革を準備するステップと、
ｉｉ）前記繊維、テキスタイルまたは（合成）皮革に、項目１から３２までのいずれかに記載の組成物を施与するステップと、
ｉｉｉ）任意に、室温を超える温度で、かつ任意に減圧で、液状媒体（Ｄ）を少なくとも部分的に除去するステップと
を含む、繊維、テキスタイルまたは（合成）皮革の仕上げ方法。
【０２０６】
３８．項目３７記載の方法により得ることができる、繊維、テキスタイルまたは（合成）皮革。
【０２０７】
３９．項目１から３２までのいずれかに記載の組成物を含む、繊維、テキスタイルまたは（合成）皮革。
【０２０８】
４０．前記組成物の成分（Ａ）、（Ｂ）および（Ｃ）が、仕上げ済みの繊維、テキスタイルまたは（合成）皮革の総重量に対して０．１〜７重量％を占める、項目３８または３９記載の繊維、テキスタイルまたは（合成）皮革。
【国際調査報告】
2020523426.tif 000041
2020523426.tif 000042
2020523426.tif 000043
2020523426.tif 000044
2020523426.tif 000045
2020523426.tif 000046